СПОСОБ ПОЛУЧЕНИЯ КЕРАМИЧЕСКОГО КОМПОЗИТНОГО МАТЕРИАЛА НА ОСНОВЕ ОКСИДОВ АЛЮМИНИЯ И ЦИРКОНИЯ

1. Способ получения керамического композитного материала на основе оксидов алюминия и циркония, заключающийся в подготовке диоксида циркония и его стабилизатора, которая включает в себя стабилизацию в тетрагональной фазе диоксида циркония механическим способом, при этом в качестве стабилизатора используют соединения редкоземельных элементов, мокром измельчении и смешивании всех компонентов с добавлением органического связующего, приготовлении пресс-порошка, формовании изделий и их обжиге, отличающийся тем, что стабилизацию диоксида циркония в тетрагональной фазе выполняют следующим образом, смешивают в активаторе соль циркония и стабилизатор, в качестве которого используют соль редкоземельного элемента, причем для определения количества стабилизатора соли циркония и редкоземельного элемента пересчитывают на соответствующие оксиды, при этом содержание оксида редкоземельного элемента составляет 3-10 мол. % от содержания диоксида циркония, затем полученную смесь термообрабатывают при температуре 500-600°C в течение 1-3 часов до получения стабилизированного в тетрагональной фазе диоксида циркония, далее в активаторе по отдельности измельчают полученный стабилизированный диоксид циркония и оксид алюминия с добавкой карбоната магния, а затем их смешивают, кроме того, формование изделий производят методом осевого прессования, а обжиг проводят при температуре 1550-1600°C в течение 1-3 часов.
2. Способ по п.1, отличающийся тем, что измельчение и смешивание всех компонентов выполняют в высокоскоростном активаторе при ускорении мелющих тел не менее 10 g.
3. Способ по п.1, отличающийся тем, что мокрое измельчение смеси оксида алюминия и карбоната магния проводят до размера частиц менее 100 нм.
4. Способ по п.2, отличающийся тем, что мокрое измельчение смеси оксида алюминия и карбоната магния проводят до размера частиц менее 100 нм.
5. Способ по п.3, отличающийся тем, что в измельченную смесь вводят стабилизированный диоксид циркония, совместно измельчают не менее 5 мин, добавляют связующее и при приготовлении гранулята смесь сушат на воздухе не менее 12 часов при температуре не менее 120°C.
6. Способ по п.4, отличающийся тем, что в измельченную смесь вводят стабилизированный диоксид циркония, совместно измельчают не менее 5 мин, добавляют связующее и при приготовлении гранулята смесь сушат на воздухе не менее 12 часов при температуре не менее 120°C.
7. Способ по любому из пп.1-6, отличающийся тем, что осевое прессование осуществляют при давлении 190-300 МПа.
8. Способ по любому из пп.1-6, отличающийся тем, что смесь после измельчения просеивают через сито 150-250 меш.